(57)【要約】  本発明は、正面方向から白表示を視認した際に色味が観察しづらく、かつ、斜め方向から白表示を視認した際にいずれの方位角においても色味が観察しづらい表示装置を提供する。本発明の表示装置は、視認側から、異方性光吸収層と、赤色光、緑色光、及び、青色光を少なくとも発光する自発光型表示素子と、を含む表示装置であって、自発光型表示素子が、マイクロキャビティ構造を有し、異方性光吸収層が、二色性物質及び液晶性化合物を含む組成物を用いて形成され、二色性物質の極大吸収波長が４００〜５００ｎｍであり、異方性光吸収層が、式（１）の要件、及び、式（２）の要件を満たす。  式（１）    １．５０＜Ａｍａｘ（６０）／Ａ（０）  式（２）    １．００≦Ａｍａｘ（６０）／Ａｍｉｎ（６０）≦１．２０
2019235355.tif 000002
【特許請求の範囲】
【請求項１】
視認側から、
異方性光吸収層と、
赤色光、緑色光、及び、青色光を少なくとも発光する自発光型表示素子と、を含む表示装置であって、
前記自発光型表示素子が、マイクロキャビティ構造を有し、
前記異方性光吸収層が、二色性物質及び液晶性化合物を含む組成物を用いて形成され、
前記二色性物質の極大吸収波長が４００〜５００ｎｍであり、
前記異方性光吸収層が、式（１）の要件、及び、式（２）の要件を満たす、表示装置。
式（１）    １．５０＜Ａｍａｘ（６０）／Ａ（０）
式（２）    １．００≦Ａｍａｘ（６０）／Ａｍｉｎ（６０）≦１．２０
前記Ａｍａｘ（６０）は、前記異方性光吸収層の法線方向から極角６０°の全方位角において、前記極大吸収波長での前記異方性光吸収層の吸光度を測定した際に、最も吸光度の高い値を表す。
前記Ａｍｉｎ（６０）は、前記異方性光吸収層の法線方向から極角６０°の全方位角において、前記極大吸収波長での前記異方性光吸収層の吸光度を測定した際に、最も吸光度の低い値を表す。
前記Ａ（０）は、前記異方性光吸収層の法線方向において、前記極大吸収波長での前記異方性光吸収層の吸光度を測定した際の吸光度を表す。
【請求項２】
前記二色性物質が重合性基を有する、請求項１に記載の表示装置。
【請求項３】
前記液晶性化合物が重合性基を有する、請求項１又は２に記載の表示装置。
【請求項４】
前記二色性物質が、エチレン性不飽和結合を含む重合性基、及び、芳香族環を有し、
前記液晶性化合物が、エチレン性不飽和結合を含む重合性基、及び、芳香族環を有し、
前記異方性光吸収層が、式（３）の要件を満たす、請求項１〜３のいずれか１項に記載の表示装置。
式（３）      ０．８５＜Ｐ１／Ｐ２≦１．００
前記Ｐ１は、前記異方性光吸収層の厚み方向に対して垂直な２つの表面のうち一方の表面におけるＰ値及び他方の表面におけるＰ値のうち、小さい方のＰ値を表す。
前記Ｐ２は、前記異方性光吸収層の厚み方向に対して垂直な２つの表面のうち一方の表面におけるＰ値及び他方の表面におけるＰ値のうち、大きい方のＰ値を表す。
前記Ｐ値は、Ｉ（１）／Ｉ（２）で表される値であり、前記Ｉ（１）は赤外全反射吸収スペクトル測定による前記エチレン性不飽和結合の面内変角振動由来のピーク強度を表し、前記Ｉ（２）は赤外全反射吸収スペクトル測定による前記芳香族環の不飽和結合の伸縮振動由来のピーク強度を表す。
ただし、前記異方性光吸収層の厚み方向に対して垂直な２つの表面のうち一方の表面におけるＰ値及び他方の面におけるＰ値が同じ値の場合、Ｐ１／Ｐ２は１．００とする。
【請求項５】
前記組成物が重合開始剤をさらに含む、請求項１〜４のいずれか１項に記載の表示装置。
【請求項６】
前記重合開始剤が、オキシムエステル化合物、及び、アシルホスフィン化合物からなる群から選択される少なくとも１種以上である、請求項５に記載の表示装置。
【請求項７】
前記自発光型表示素子よりも視認側に、偏光子、及び、λ／４板を含み、
視認側から前記偏光子、前記λ／４板、及び、前記異方性光吸収層の順に配置されるか、又は、視認側から前記偏光子、前記異方性光吸収層、及び、前記λ／４板の順に配置される、請求項１〜６のいずれか１項に記載の表示装置。
【発明の詳細な説明】
【技術分野】
【０００１】
本発明は、表示装置に関する。
【背景技術】
【０００２】
近年、平面型の表示装置を構成する表示素子として、有機エレクトロルミネッセンス素子（有機ＥＬ素子）に代表される自発光型表示素子が注目を集めている。
なかでも、特許文献１に示すように、マイクロキャビティ構造を有する自発光型表示素子は、輝度及び色純度が優れる。なお、マイクロキャビティ構造とは、有機材料の上下電極（即ち、アノード電極及びカソード電極）間の光路長を、取り出したい光のスペクトルのピーク波長に合致させることで、所定の波長の光のみを共振させ、他の波長の光を弱める構造である。
【先行技術文献】
【特許文献】
【０００３】
【特許文献１】特開２００３−１０９７７５号公報
【発明の概要】
【発明が解決しようとする課題】
【０００４】
一方で、上述した表示装置においては、発光面に対する法線方向（以下、「正面方向」ともいう。）から視認した場合と、発光面に対して斜めの方向（即ち、法線方向から所定の角度だけ傾斜した方向。以下、「斜め方向」ともいう。）から視認した場合とで、色相が変化しないことが望まれている。
しかしながら、マイクロキャビティ構造を有する自発光型表示素子においては、上記問題が顕著に表れる。特に、斜め方向から視認した際に、色味を帯びる場合が多かった。
なお、表示装置においては、いずれの方位角から視認する際にも、色味を帯びることが抑制されるのが望まれている。【０００５】
本発明は、正面方向から白表示を視認した際に色味が観察しづらく、かつ、斜め方向から白表示を視認した際にいずれの方位角においても色味が観察しづらい表示装置を提供することを課題とする。
【課題を解決するための手段】
【０００６】
上記課題に対して発明者らが鋭意検討した結果、以下の構成により上記課題を解決できることを見出した。【０００７】
（１）  視認側から、
異方性光吸収層と、
赤色光、緑色光、及び、青色光を少なくとも発光する自発光型表示素子と、を含む表示装置であって、
自発光型表示素子が、マイクロキャビティ構造を有し、
異方性光吸収層が、二色性物質及び液晶性化合物を含む組成物を用いて形成され、
二色性物質の極大吸収波長が４００〜５００ｎｍであり、
異方性光吸収層が、後述する式（１）の要件、及び、後述する式（２）の要件を満たす、表示装置。
（２）  二色性物質が重合性基を有する、（１）に記載の表示装置。
（３）  液晶性化合物が重合性基を有する、（１）又は（２）に記載の表示装置。
（４）  二色性物質が、エチレン性不飽和結合を含む重合性基、及び、芳香族環を有し、
液晶性化合物が、エチレン性不飽和結合を含む重合性基、及び、芳香族環を有し、
異方性光吸収層が、後述する式（３）の要件を満たす、（１）〜（３）のいずれかに記載の表示装置。
（５）  組成物が重合開始剤をさらに含む、（１）〜（４）のいずれかに記載の表示装置。
（６）  重合開始剤が、オキシムエステル化合物、及び、アシルホスフィン化合物からなる群から選択される少なくとも１種以上である、（５）に記載の表示装置。
（７）  自発光型表示素子よりも視認側に、偏光子、及び、λ／４板を含み、
視認側から偏光子、λ／４板、及び、異方性光吸収層の順に配置されるか、又は、視認側から偏光子、異方性光吸収層、及び、λ／４板の順に配置される、（１）〜（６）のいずれかに記載の表示装置。
【発明の効果】
【０００８】
本発明によれば、正面方向から白表示を視認した際に色味が観察しづらく、かつ、斜め方向から白表示を視認した際にいずれの方位角においても色味が観察しづらい表示装置を提供できる。
【図面の簡単な説明】
【０００９】
【図１】本発明の表示装置の第１実施形態の模式的な断面図である。
【図２】極角及び方位角の定義を説明するための図である。
【図３】本発明の表示装置の第２実施形態の例を示す模式的な断面図である。
【図４】本発明の表示装置の第３実施形態の例を示す模式的な断面図である。
【発明を実施するための形態】
【００１０】
以下、本発明について詳細に説明する。なお、本明細書において「〜」を用いて表される数値範囲は、「〜」の前後に記載される数値を下限値及び上限値として含む範囲を意味する。まず、本明細書で用いられる用語について説明する。
【００１１】
本発明において、Ｒｅ（λ）及びＲｔｈ（λ）は、それぞれ波長λにおける面内のレタデーション及び厚み方向のレタデーションを表す。特に記載がないときは、波長λは、５５０ｎｍとする。
本発明において、Ｒｅ（λ）及びＲｔｈ（λ）はＡｘｏＳｃａｎ  ＯＰＭＦ−１（オプトサイエンス社製）において、波長λで測定した値である。ＡｘｏＳｃａｎにて平均屈折率（（ｎｘ＋ｎｙ＋ｎｚ）／３）と膜厚（ｄ（μｍ））を入力することにより、
遅相軸方向（°）
Ｒｅ（λ）＝Ｒ０（λ）
Ｒｔｈ（λ）＝（（ｎｘ＋ｎｙ）／２−ｎｚ）×ｄ
が算出される。
なお、Ｒ０（λ）は、ＡｘｏＳｃａｎ  ＯＰＭＦ−１で算出される数値として表示されるものであるが、Ｒｅ（λ）を意味している。
【００１２】
ＡｘｏＳｃａｎにて用いられる平均屈折率は、アッベ屈折計（ＮＡＲ−４Ｔ、アタゴ（株）製）を使用し、光源にナトリウムランプ（λ＝５８９ｎｍ）を用いて測定する。また、波長依存性を測定する場合は、多波長アッベ屈折計ＤＲ−Ｍ２（アタゴ（株）製）にて、干渉フィルターとの組み合わせで測定できる。
また、ポリマーハンドブック（ＪＯＨＮ ＷＩＬＥＹ＆ＳＯＮＳ，ＩＮＣ）、及び、各種光学フィルムのカタログの値を使用できる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）。
【００１３】
本明細書において、角度（例えば「９０°」等の角度）、及び、その関係（例えば「直交」、「平行」、及び「４５°で交差」等）については、本発明が属する技術分野において許容される誤差の範囲を含むものとする。例えば、許容される誤差の範囲は、厳密な角度±１０°の範囲内であること等を意味し、厳密な角度との誤差は、５°以下であることが好ましく、３°以下であることがより好ましい。
【００１４】
本明細書において、青色光は波長４００〜５００ｎｍの光を示し、緑色光は波長５００ｎｍ超６００ｎｍ以下の光を示し、赤色光は波長６００ｎｍ超７００ｎｍ以下の光を示す。
【００１５】
本発明の表示装置の特徴点の一つとしては、後述する式（１）の要件及び式（２）の要件を満たす異方性光吸収層を用いる点が挙げられる。
まず、マイクロキャビティ構造を有する自発光型表示素子では、発光面に対する法線方向（正面方向）において特に輝度及び色純度が向上する。一方で、正面方向と斜め方向とでは共振の条件が異なるため、斜め方向に出射される光が短波長側にシフトし、結果として、正面方向と斜め方向との間で色相の変化が発生する。そのため、例えば、赤色光、緑色光、及び、青色光を出射させることで白色光の照射を実現する自発光型表示素子では、正面方向において白色光が観察されるのに対して、斜め方向では青色側にシフトした光が観察される。
それに対して、まず、異方性光吸収層は、青色光の範囲に極大吸収波長を有する二色性物質を含む。そして、異方性光吸収層は、式（１）の要件で表されるように、正面方向よりも斜め方向（極角６０°方向）において、青色光（波長４００〜５００ｎｍ）における吸光度が大きい。つまり、異方性光吸収層に対して、斜め方向に進行する青色光は、正面方向に進行する青色光よりも、より吸収される。上述したように、マイクロキャビティ構造を有する自発光型表示素子から出射される光のうち、斜め方向に出射される光は青色側にシフトするが、この光が異方性光吸収層に入射すると青色光が吸収され、結果として異方性光吸収層を通過する光は白色光となる。すなわち、観察者が本発明の表示装置を斜め方向から視認した際にも、観察者は白色光を観測できる。
また、異方性光吸収層は、式（２）の要件で表されるように、斜め方向（極角６０°方向）の全方位角において測定される吸光度の最小値に対する吸光度の最大値の比が小さい。つまり、異方性光吸収層においては、斜め方向の全方位角間における、吸光度の差が小さい。そのため、観察者が本発明の表示装置を斜め方向のいずれの方位角で観察した際にも、白色光を観測できる。
【００１６】
＜＜第１実施形態＞＞
図１に、本発明の表示装置の第１実施形態の模式的な断面図を示す。
図１に示すように、表示装置１０Ａは、自発光型表示素子１２と、異方性光吸収層１４とを含む。なお、図１において、観察者は白抜き矢印方向から観察する。従って、表示装置１０Ａは、視認側から、異方性光吸収層１４と、自発光型表示素子１２とをこの順で含む。
以下、表示装置を構成する各部材について詳述する。
【００１７】
＜自発光型表示素子＞
自発光型表示素子は、赤色光、緑色光、及び、青色光を少なくとも発光する表示素子である。自発光型表示素子としては、上記各色の光を発光できればその種類は特に制限されないが、有機エレクトロルミネッセンス素子（有機ＥＬ素子）が好ましい。有機ＥＬ素子は、トップエミッション型の有機ＥＬ素子でもよいし、ボトムエミッション型の有機ＥＬ素子でもよい。
自発光型表示素子は、マイクロキャビティ構造を有する。マイクロキャビティ構造とは、上述したように、有機材料の上下電極間の光路長を、取り出したい光のスペクトルのピーク波長に合致させることで、所定の波長の光のみを共振させ、他の波長の光を弱める構造である。より具体的には、有機ＥＬ素子より発光される赤色光、緑色光、及び、青色光の各ピーク波長に、有機ＥＬ素子の上下の電極間の光路長を合わせることで、電極間において光を繰り返し反射させて、ピーク波長の光のみを共振させて強調するとともに、ピーク波長から外れた光を減衰させる効果（マイクロキャビティ効果）を生じる構造である。
マイクロキャビティ構造とは、上記効果が得られる構造であればよく、公知の構造が採用される。
【００１８】
＜異方性光吸収層＞
異方性光吸収層は、自発光型表示素子上に配置される層であり、式（１）の要件及び式（２）の要件を満たす層である。
式（１）    １．５０＜Ａｍａｘ（６０）／Ａ（０）
式（２）    １．００≦Ａｍａｘ（６０）／Ａｍｉｎ（６０）≦１．２０
【００１９】
なお、本明細書においては、図２に示すような座標系を採用し、異方性光吸収層１４の平面（主面。厚み方向に対して垂直な面）をｘｙ平面とし、ベクトルｖ１とｚ軸の成す角θを極角と定義し、ベクトルｖ１のｘｙ平面への投射とｙ軸とのなす角φを方位角と定義する。従って、後述するように、極角６０°とは図２中のθが６０°である角度を意味し、極角６０°の全方位角とは図２中のθが６０°である場合におけるφが０〜３６０°の範囲を意味する。
【００２０】
まず、Ａｍａｘ（６０）は、異方性光吸収層の法線方向から極角６０°の全方位角において、後述する二色性物質の極大吸収波長での異方性光吸収層の吸光度を測定した際に、最も吸光度の高い値を表す。
Ａｍｉｎ（６０）は、異方性光吸収層の法線方向から極角６０°の全方位角において、後述する二色性物質の極大吸収波長での異方性光吸収層の吸光度を測定した際に、最も吸光度の低い値を表す。
Ａ（０）は、異方性光吸収層の法線方向において、後述する二色性物質の極大吸収波長での異方性光吸収層の吸光度を測定した際の吸光度を表す。
上記吸光度の測定方法として、分光光度計（島津製作所株式会社製  ＵＶ−３１５０）（方式：ダブルビーム法、波長範囲：２ｎｍステップで３８０〜６８０ｎｍ）を用いて、各波長における異方性光吸収層の法線方向および極角６０°での全方位角での吸光度を測定し、極大吸収波長での吸光度を求める。
【００２１】
異方性光吸収層は、白表示の表示装置を斜め方向から視認した際に色味がより観察しづらい点から、式（１−１）の要件を満たすことが好ましく、式（１−２）の要件を満たすことがより好ましい。
式（１−１）  １．７０＜Ａｍａｘ（６０）／Ａ（０）
式（１−２）  １．８０＜Ａｍａｘ（６０）／Ａ（０）
なお、Ａｍａｘ（６０）／Ａ（０）の上限値は特に制限されないが、１００００以下の場合が多く、１００以下の場合がより多い。
また、異方性光吸収層は、白表示の表示装置を斜め方向から視認した際にいずれの方位角においても色味がより観察しづらい点から、式（２−１）の要件を満たすことが好ましく、式（２−２）の要件を満たすことがより好ましい。
式（２−１）    １．００≦Ａｍａｘ（６０）／Ａｍｉｎ（６０）≦１．１０
式（２−２）    １．００≦Ａｍａｘ（６０）／Ａｍｉｎ（６０）≦１．０５
【００２２】
異方性光吸収層は、白表示の表示装置を正面方向から視認した際に色味がより観察しづらい点から、式（５−１）の要件を満たすことが好ましく、式（５−２）の要件を満たすことがより好ましい。
式（５−１）    ０≦Ａ（０）≦０．４０
式（５−２）    ０≦Ａ（０）≦０．３０
【００２３】
また、異方性光吸収層は、白表示の表示装置を斜め方向から視認した際に色味がより観察しづらい点から、式（６−１）の要件を満たすことが好ましく、式（６−２）の要件を満たすことがより好ましい。
式（６−１）    ０．２５≦Ａｍａｘ（６０）≦０．５５
式（６−２）    ０．３０≦Ａｍａｘ（６０）≦０．５０
【００２４】
後述するように、異方性光吸収層は、二色性物質及び液晶性化合物を含む組成物を用いて形成される。
二色性物質が、エチレン性不飽和結合を含む重合性基、及び、芳香族環を有し、液晶性化合物が、エチレン性不飽和結合を含む重合性基、及び、芳香族環を有する場合、異方性光吸収層が、式（３）の要件を満たすことが好ましい。
式（３）      ０．８５＜Ｐ１／Ｐ２≦１．００
Ｐ１は、異方性光吸収層の厚み方向に対して垂直な２つの表面（２つの主面を意味し、言い換えれば、異方性光吸収層の厚み方向に対して直交する２つの表面）のうち一方の表面におけるＰ値及び他方の表面におけるＰ値のうち、小さい方のＰ値を表す。
Ｐ２は、異方性光吸収層の厚み方向に対して垂直な２つの表面のうち一方の表面におけるＰ値及び他方の表面におけるＰ値のうち、大きい方のＰ値を表す。
Ｐ値は、Ｉ（１）／Ｉ（２）で表される値であり、Ｉ（１）は赤外全反射吸収スペクトル測定によるエチレン性不飽和結合の面内変角振動由来のピーク強度を表し、Ｉ（２）は赤外全反射吸収スペクトル測定による芳香族環の不飽和結合の伸縮振動由来のピーク強度を表す。
ただし、異方性光吸収層の厚み方向に対して垂直な２つの表面のうち一方の表面におけるＰ値及び他方の表面におけるＰ値が同じ値の場合、Ｐ１／Ｐ２は１．００とする。
【００２５】
上記Ｐ値は、赤外全反射吸収スペクトル測定において、芳香族環の不飽和結合の伸縮振動由来のピーク強度に対する、エチレン性不飽和結合の面内変角振動由来のピーク強度の比を表す。二色性物質及び液晶性化合物の硬化において、芳香族環の不飽和結合は反応しないが、エチレン性不飽和結合は消失する。従って、反応しない芳香族環の不飽和結合のピーク強度を相対基準としたＰ値を求めることによって、異方性光吸収層の一方の表面における重合度を算出できる。
Ｐ１／Ｐ２が上記式（３）の範囲内であれば、異方性光吸収層の２つの表面の両方において、重合が良好に進行していることを示し、異方性光吸収層の耐久性により優れる。
【００２６】
Ｐ１及びＰ２のそれぞれの範囲は、異方性光吸収層の耐久性により優れる点で、０．３以下が好ましく、０．２以下がより好ましい。下限は、０が挙げられる。
【００２７】
異方性光吸収層は、厚み方向に吸収軸を有することが好ましい。ここで厚み方向に吸収軸を有するとは、面内方向の吸光度よりも、厚み方向の吸光度が大きいことを意味する。
また、異方性光吸収層の吸収軸は、厚み方向と略平行であることが好ましい。言い換えれば、異方性光吸収層の吸収軸は、異方性光吸収層の表面（主面）に対して、垂直配向していることが好ましい。
ここで、「略平行」とは、吸収軸と、厚み方向とのなす角度が０〜１０°であることを意味する。
【００２８】
なお、異方性光吸収層が厚み方向に吸収軸を有するためには、二色性物質を垂直配向させる方法が挙げられる。言い換えれば、二色性物質の長軸方向を異方性光吸収層の厚み方向に略平行となるように、二色性物質を配向させる方法が挙げられる。略平行の定義は、上述した通りである。
【００２９】
異方性光吸収層は、二色性物質及び液晶性化合物を含む組成物を用いて形成される。
以下、組成物に含まれる成分について詳述する。
【００３０】
（二色性物質）
二色性物質とは、分子の長軸方向における吸光度と、短軸方向における吸光度とが異なる性質を有する物質をいう。
なお、二色性物質は、その分子形状から、棒状の二色性物質と、円盤状の二色性物質とが挙げられ、棒状の二色性物質が好ましい。
二色性物質の極大吸収波長は、４００〜５００ｎｍである。なかでも、本発明の効果がより優れる点で、二色性物質の極大吸収波長は、４４０〜４８０ｎｍが好ましい。
二色性物質の極大吸収波長の測定方法としては、二色性物質を含むクロロホルム溶液（濃度：１０ｍｇ／Ｌ）および二色性物質を含まないリファレンスを用意して、分光光度計（島津製作所株式会社製  ＵＶ−３１５０）（方式：ダブルビーム法、波長範囲：２ｎｍステップで３８０〜６８０ｎｍ）を用いて、二色性物質の吸収スペクトルを測定して、二色性物質の極性吸収波長を求める。
【００３１】
二色性物質としては、アクリジン色素、オキサジン色素、シアニン色素、ナフタレン色素、アゾ色素、及び、アントラキノン色素が挙げられ、アゾ色素が好ましい。アゾ色素としては、モノアゾ色素、ビスアゾ色素、トリスアゾ色素、テトラキスアゾ色素、及び、スチルベンアゾ色素が挙げられ、ビスアゾ色素、又は、トリスアゾ色素が好ましい。また、特開２０１８−５３１６７号公報に記載の化合物も好ましい。
【００３２】
二色性物質は、重合性基を有することが好ましい。二色性物質が重合性基を有することで、二色性物質の使用量が多い場合でも、異方性光吸収層の架橋度が低下せず、薄くても高い選択波長吸収性を示しつつ、耐久性に優れた異方性光吸収層を形成できる。
重合性基としては、ビニル基、ビニルオキシ基、スチリル基、ｐ−（２−フェニルエテニル）フェニル基、アクリロイル基、メタクリロイル基、アクリロイルオキシ基、及び、メタクリロイルオキシ基等のエチレン性不飽和結合を有する重合性基、エポキシ基、並びに、オキセタニル基が挙げられる。
二色性物質は、芳香族環を有することが好ましい。芳香族環としては、芳香族炭化水素環及び芳香族複素環が挙げられ、中でも、芳香族炭化水素環が好ましく、ベンゼン環がより好ましい。
【００３３】
アゾ色素としては、式（１０）で表される化合物が好ましい。
式（１０）      Ａ１（−Ｎ＝Ｎ−Ａ２）ｐ−Ｎ＝Ｎ−Ａ３
式（１０）中、Ａ１及びＡ３は、それぞれ独立に、置換基を有していてもよいフェニル基、置換基を有していてもよいナフチル基、又は、置換基を有していてもよい１価の複素環基を表す。Ａ２は、置換基を有していてもよい１，４−フェニレン基、置換基を有していてもよいナフタレン−１，４−ジイル基、又は、置換基を有していてもよい２価の複素環基を表す。ｐは１〜４の整数を表す。ｐが２以上の整数である場合、複数のＡ２は互いに同一でも異なっていてもよい。
【００３４】
１価の複素環基としては、キノリン、チアゾール、ベンゾチアゾール、チエノチアゾール、イミダゾール、ベンゾイミダゾール、オキサゾール、及び、ベンゾオキサゾール等の複素環化合物から１個の水素原子を除いた基が挙げられる。
２価の複素環基としては、上記複素環化合物から２個の水素原子を除いた基が挙げられる。
【００３５】
Ａ１及びＡ３におけるフェニル基、ナフチル基、及び、１価の複素環基、並びに、Ａ２における１，４−フェニレン基、ナフタレン−１，４−ジイル基、及び、２価の複素環基が任意に有する置換基としては、メチル基、エチル基、及び、ブチル基等の炭素数１〜４のアルキル基；メトキシ基、エトキシ基、及び、ブトキシ基等の炭素数１〜４のアルコキシ基；トリフルオロメチル基等の炭素数１〜４のフッ化アルキル基；シアノ基；ニトロ基；水酸基；塩素原子、及び、フッ素原子等のハロゲン原子；アミノ基、ジエチルアミノ基、及び、ピロリジノ基等の置換又は無置換アミノ基（置換アミノ基とは、炭素数１〜６のアルキル基を１つ若しくは２つ有するアミノ基、又は、２つの置換アルキル基が互いに結合して炭素数２〜８のアルカンジイル基を形成しているアミノ基を意味する。無置換アミノ基は、−ＮＨ２である。）が挙げられる。
なお、炭素数１〜６のアルキル基としては、メチル基、エチル基、及び、ヘキシル基が挙げられる。炭素数２〜８のアルカンジイル基としては、エチレン基、プロパン−１，３−ジイル基、ブタン−１，３−ジイル基、ブタン−１，４−ジイル基、ペンタン−１，５−ジイル基、ヘキサン−１，６−ジイル基、ヘプタン−１，７−ジイル基、及び、オクタン−１，８−ジイル基が挙げられる。
【００３６】
また、Ａ１及びＡ３におけるフェニル基、ナフチル基、及び、１価の複素環基が有する置換基として、重合性基を含む置換基が好ましい。
重合性基を含む置換基としては、式（１１）で表される基が好ましい。
式（１１）    Ｐ−Ｓｐ１−（Ｌ１−Ａ１）ｎ−Ｌ２−＊
Ｐは、重合性基を表す。重合性基の定義は、上述した通りである。
Ｓｐ１は、炭素数２〜１６のアルキレン基を表し、上記アルキレン基において隣接しない−ＣＨ２−は−ＣＯ−、又は、−Ｏ−に置換されていてもよい。
Ｌ１及びＬ２は、それぞれ独立に、単結合、−Ｏ−、−ＯＣＯ−、−ＣＯＯ−、又は、−ＯＣＯＯ−を表す。
Ａ１は、置換基を有していてもよい、１，４−フェニレン基、１，３−フェニレン基、１，４−ナフチレン基、又は、１，５−ナフチレン基を表す。
ｎは０〜３の整数である。
【００３７】
二色性物質の具体例としては、以下が例示される。
【００３８】
【化１】
2019235355.tif 000003
【００３９】
【化２】
2019235355.tif 000004
【００４０】
組成物中における二色性物質の含有量は、組成物中の後述する液晶性化合物１００質量部に対して、７０〜１３０質量部が好ましく、８０〜１２０質量部がより好ましい。
二色性物質は、単独で用いてもよいし、２種以上を組み合わせて用いてもよい。二色性物質が２種以上を用いられる場合、それらの合計量が上記範囲であることが好ましい。
【００４１】
（液晶性化合物）
液晶性化合物は、重合性基を有することが好ましい。つまり、組成物は、重合性液晶性化合物を含むことが好ましい。重合性基の定義は、二色性物質の欄で説明した通りである。
液晶性化合物は、芳香族環を有することが好ましい。芳香族環としては、芳香族炭化水素環及び芳香族複素環が挙げられ、中でも、芳香族炭化水素環が好ましく、ベンゼン環がより好ましい。
【００４２】
重合性液晶性化合物としては、重合性基を有する低分子液晶性化合物、及び、重合性基を有する高分子液晶性化合物が挙げられる。
ここで、「低分子液晶性化合物」とは、化学構造中に繰り返し単位を有さない液晶性化合物を意味する。また、「高分子液晶性化合物」とは、化学構造中に繰り返し単位を有する液晶性化合物を意味する。
低分子液晶性化合物としては、例えば、特開２０１３−２２８７０６号公報に記載される化合物が挙げられる。
高分子液晶性化合物としては、例えば、特開２０１１−２３７５１３号公報に記載されるサーモトロピック液晶性高分子、及び、特開２０１５−１０７４９２号公報に記載される側鎖型液晶性化合物が挙げられる。
【００４３】
低分子液晶性化合物としては、分子形状から、棒状液晶性化合物、及び、円盤状液晶性化合物に大別でき、二色性色素が棒状の形状を有する場合は、配向秩序度を高める点から、低分子液晶性化合物として棒状液晶性化合物が好ましい。
棒状液晶性化合物としては、式（２０）で表される化合物が好ましい。
式（２０）    Ｕ１−Ｖ１−Ｗ１−Ｘ１−Ｙ１−Ｘ２−Ｙ２−Ｘ３−Ｗ２−Ｖ２−Ｕ２
【００４４】
式（２０）中、Ｘ１、Ｘ２、及び、Ｘ３は、それぞれ独立に、置換基を有していてもよい１，４−フェニレン基、又は、置換基を有していてもよいシクロヘキサン−１，４−ジイル基を表す。ただし、Ｘ１、Ｘ２、及び、Ｘ３のうち少なくとも１つは、置換基を有していてもよい１，４−フェニレン基である。シクロへキサン−１，４−ジイル基を構成する−ＣＨ２−は、−Ｏ−、−Ｓ−、又は、−ＮＲ−に置き換わっていてもよい。Ｒは、炭素数１〜６のアルキル基、又は、フェニル基を表す。
Ｙ１及びＹ２は、それぞれ独立に、−ＣＨ２ＣＨ２−、−ＣＨ２Ｏ−、−ＣＯＯ−、−ＯＣＯＯ−、単結合、−Ｎ＝Ｎ−、−ＣＲａ＝ＣＲｂ−、−Ｃ≡Ｃ−、又は、−ＣＲａ＝Ｎ−を表す。Ｒａ及びＲｂは、それぞれ独立に、水素原子又は炭素数１〜４のアルキル基を表す。
Ｕ１は、水素原子、又は、重合性基を表す。重合性基の定義は、上述した通りである。
Ｕ２は、重合性基を表す。重合性基の定義は、上述した通りである。
Ｗ１及びＷ２は、それぞれ独立に、単結合、−Ｏ−、−Ｓ−、−ＣＯＯ−、又は、−ＯＣＯＯ−を表す。
Ｖ１及びＶ２は、それぞれ独立に、置換基を有していてもよい炭素数１〜２０のアルカンジイル基を表し、アルカンジイル基を構成する−ＣＨ２−は、−Ｏ−、−Ｓ−、又は、−ＮＨ−に置き換わっていてもよい。
【００４５】
Ｘ１、Ｘ２及びＸ３のうち少なくとも１つは、置換基を有していてもよい１，４−フェニレン基であることが好ましい。置換基を有していてもよい１，４−フェニレン基は、無置換であることが好ましい。
置換基を有していてもよいシクロへキサン−１，４−ジイル基は、置換基を有していてもよいトランス−シクロへキサン−１，４−ジイル基であることが好ましく、置換基を有していてもよいトランス−シクロへキサン−１，４−ジイル基は無置換であることが好ましい。
【００４６】
置換基を有していてもよい１，４−フェニレン基、又は、置換基を有していてもよいシクロへキサン−１，４−ジイル基が任意に有する置換基としては、メチル基、エチル基、及び、ブチル基等の炭素数１〜４のアルキル基、塩素原子、及び、フッ素原子等のハロゲン原子、並びに、シアノ基が挙げられる。
【００４７】
Ｙ１としては、−ＣＨ２ＣＨ２−、−ＣＯＯ−、又は、単結合が好ましく、Ｙ２としては、−ＣＨ２ＣＨ２−、又は、−ＣＨ２Ｏ−が好ましい。
【００４８】
Ｕ１としては、重合性基が好ましい。
Ｕ１及びＵ２としては、重合性基が好ましく、光重合性基がより好ましい。光重合性基を有する重合性液晶性化合物は、より低温条件下で重合できる。
【００４９】
Ｖ１及びＶ２で表されるアルカンジイル基としては、メチレン基、エチレン基、プロパン−１，３−ジイル基、ブタン−１，３−ジイル基、ブタン−１，４−ジイル基、ペンタン−１，５−ジイル基、ヘキサン−１，６−ジイル基、ヘプタン−１，７−ジイル基、オクタン−１，８−ジイル基、デカン−１，１０−ジイル基、テトラデカン−１，１４−ジイル基、及び、イコサン−１，２０−ジイル基が挙げられる。
Ｖ１及びＶ２としては、炭素数２〜１２のアルカンジイル基が好ましく、炭素数６〜１２のアルカンジイル基がより好ましい。
置換基を有していてもよい炭素数１〜２０のアルカンジイル基が任意に有する置換基としては、シアノ基、並びに、塩素原子、及び、フッ素原子等のハロゲン原子が挙げられる。
アルカンジイル基は、無置換であることが好ましく、無置換かつ直鎖状のアルカンジイル基であることがより好ましい。
【００５０】
Ｗ１及びＷ２としては、それぞれ独立に、単結合、又は、−Ｏ−が好ましい。
【００５１】
式（２０）で表される化合物の具体例としては、特開２０１６−０２７３８７号公報の段落００５３〜００５６に記載の式（１−１）〜式（１−２３）で表される化合物が挙げられる。
【００５２】
式（２０）で表される化合物は、単独で用いてもよいし、２種以上を組み合わせて用いてもよい。
また、２種以上の重合性液晶性化合物を組み合わせる場合には、少なくとも１種が式（２０）で表される化合物であることが好ましく、２種以上が式（２０）で表される化合物であることがより好ましい。
２種の重合性液晶性化合物を組み合わせる場合の混合比としては、１：９９〜５０：５０が好ましく、５：９５〜５０：５０がより好ましく、１０：９０〜５０：５０がさらに好ましい。
【００５３】
式（２０）で表される化合物は、例えば、Ｌｕｂ  eｔ  aｌ.  Ｒｅｃｌ．Ｔｒａｖ．Ｃｈｉｍ．Ｐａｙｓ−Ｂａｓ，１１５,  ３２１−３２８（１９９６）及び特許第４７１９１５６号等に記載の公知方法で製造できる。
【００５４】
高分子液晶性化合物は、主鎖型液晶性化合物と側鎖型液晶性化合物とに大別でき、主鎖型液晶性化合物とは、高分子主鎖中に液晶性を示す構造を有する化合物であり、側鎖型液晶性化合物とは高分子側鎖部分に液晶性を示す構造を有する化合物である。得られる異方性光吸収層の配向秩序度が高く、組成物を調製する際に溶媒への溶解性に優れる点で、側鎖型液晶性化合物が好ましい。
【００５５】
重合性の側鎖型液晶性化合物としては、（メタ）アクリル系樹脂が好ましく、式（２１）で表される繰り返し単位を有する化合物がより好ましい。
【００５６】
式（２１）：
【００５７】
【化３】
2019235355.tif 000005
【００５８】
Ｓｐ１は、炭素数２〜１６のアルキレン基、又は、ポリアルキレンオキシ基を表し、上記アルキレン基において隣接しない−ＣＨ２−は、−Ｏ−に置換されていてもよい。
上記ポリアルキレンオキシ基中のアルキレンの炭素数は、１〜４が好ましく、２〜３がより好ましい。
Ｓｐ１としては、炭素数２〜１０のアルキレン基、又は、ポリアルキレンオキシ基が好ましく、ポリアルキレンオキシ基がより好ましい。Ｓｐ１がポリアルキレンオキシ基である場合、二色性物質の配向性がより向上し、本発明の効果がより優れる。
【００５９】
Ｓｐ２は、単結合、又は、炭素数１〜８のアルキレン基を表し、上記アルキレン基において隣接しない−ＣＨ２−は、−Ｏ−に置換されていてもよい。
【００６０】
Ｌ１及びＬ５は、それぞれ独立に、単結合、−Ｏ−、−ＯＣＯ−、−ＣＯＯ−、又は、−ＯＣＯＯ−を表し、単結合、−Ｏ−、−ＯＣＯ−、又は、−ＣＯＯ−が好ましく、単結合、又は、−Ｏ−がより好ましい。
Ｌ２〜Ｌ４は、それぞれ独立に、単結合、−ＯＣＯ−、又は、−ＣＯＯ−を表し、単結合、又は、−ＣＯＯ−が好ましい。
Ｌ１〜Ｌ５の少なくとも一つは、−ＯＣＯ−、又は、−ＣＯＯ−であることが好ましい。
【００６１】
Ａ１〜Ａ３は、それぞれ独立に、置換基を有していてもよい芳香族基、又は、置換基を有していてもよい環状脂肪族基を表す。Ａ１〜Ａ３の少なくとも一つは、置換基を有していてもよい芳香族基であることが好ましい。
芳香族基としては、炭素数６〜２０の芳香族基が好ましく、炭素数６〜１４の芳香族基がより好ましく、炭素数６〜１０の芳香族基がさらに好ましい。芳香族基としては、１，４−フェニレン基、１，３−フェニレン基、１，４−ナフチレン基、１，５−ナフチレン基、及び、アントラセニレン基が挙げられる。
環状脂肪族基としては、炭素数３〜１０の環状脂肪族基が好ましく、炭素数４〜８の環状脂肪族基がより好ましく、炭素数５〜６の環状脂肪族基がさらに好ましい。環状脂肪族基としては、シクロペンチレン基、及び、シクロヘキシレン基が挙げられる。
芳香族基、及び、状脂肪族基は、置換基を有していてもよい。置換基としては、ハロゲン原子、炭素数１〜６のアルキル基、シアノ基、ニトロ基、ニトロソ基、カルボキシ基、炭素数１〜６のアルキルスルフィニル基、炭素数１〜６のアルキルスルホニル基、炭素数１〜６のフルオロアルキル基、炭素数１〜６のアルコキシ基、炭素数１〜６のアルキルスルファニル基、炭素数１〜６のＮ−アルキルアミノ基、炭素数２〜１２のＮ，Ｎ−ジアルキルアミノ基、炭素数１〜６のＮ−アルキルスルファモイル基、及び、炭素数２〜１２のＮ，Ｎ−ジアルキルスルファモイル基が挙げられる。
上記置換基は、さらに上記置換基を有していてもよい。
【００６２】
Ｒは、重合性基を表す。重合性基の定義は上述した通りである。
重合性基としては、光重合させるのに適したラジカル重合性基、又は、カチオン重合性基が好ましく、取り扱い及び製造が容易な点から、アクリロイル基、メタクロイル基、アクリロイルオキシ基、メタクリロイルオキシ基、エポキシ基、又は、オキセタニル基が好ましい。
Ｘは水素原子又はメチル基を表し、水素原子が好ましい。
ｎは０又は１を表す。
【００６３】
式（２１）で表される繰り返し単位の具体例を以下に示す。以下で例示する繰り返し単位以外にも、特開２０１５−１９７４９２号公報に例示される繰り返し単位が挙げられる。
【００６４】
【化４】
2019235355.tif 000006
【００６５】
【化５】
2019235355.tif 000007
【００６６】
式（２１）で表される繰り返し単位を有する化合物は、既知の合成反応を組み合わせて合成できる。即ち、様々な文献（例えば、Methoden derOrganischen Chemie（Houben-Weyl編）、Some specific methods （Thieme-Verlag, Stuttgart著）、実験化学講座及び新実験化学講座）に記載の方法を参照して合成できる。また、合成方法としては、米国特許４６８３３２７号、同４９８３４７９号、同５６２２６４８号、同５７７０１０７号、国際特許（ＷＯ）９５／０２２５８６号、同９７／０００６００号、同９８／０４７９７９号、及び、英国特許２２９７５４９号の各明細書の記載も参照できる。
【００６７】
式（２１）で表される繰り返し単位を有する化合物は、複数種の式（２１）で表される繰り返し単位で構成されたコポリマーであってもよく、また、式（２１）で表される繰り返し単位以外の繰り返し単位を含んだコポリマーでもよい。
こうした繰り返し単位の具体例としては、以下が挙げられる。以下で例示する繰り返し単位以外にも、特開２０１５−１９７４９２号公報に例示される繰り返し単位が挙げられる。
【００６８】
【化６】
2019235355.tif 000008
【００６９】
【化７】
2019235355.tif 000009
【００７０】
組成物中における液晶性化合物の含有量は、組成物中の全固形分に対して、１０〜２０質量％が好ましく、１２〜１８質量％がより好ましい。
液晶性化合物は、単独で用いてもよいし、２種以上を組み合わせて用いてもよい。液晶性化合物が２種以上を用いられる場合、それらの合計量が上記範囲であることが好ましい。
なお、固形分とは、組成物中の溶媒を除いた成分を意味する。上記成分の性状が液状であっても、固形分として計算する。
【００７１】
組成物は、二色性物質及び液晶性化合物以外の成分を含んでいてもよい。
組成物は、垂直配向剤を含むことが好ましい。組成物が垂直配向剤を含むと、二色性物質及び液晶性化合物の配向をより垂直にでき、配向秩序度をより高くできる。
垂直配向剤としては、ボロン酸化合物、及び、オニウム塩が挙げられる。
【００７２】
ボロン酸化合物としては、式（３０）で表される化合物が好ましい。
【００７３】
式（３０）
【００７４】
【化８】
2019235355.tif 000010
【００７５】
式（３０）中、Ｒ１及びＲ２は、それぞれ独立に、水素原子、置換若しくは無置換の脂肪族炭化水素基、置換若しくは無置換のアリール基、又は、置換若しくは無置換のヘテロ環基を表す。
Ｒ３は、（メタ）アクリル基を含む置換基を表す。
ボロン酸化合物の具体例としては、特開２００８−２２５２８１号公報の段落００２３〜００３２に記載の一般式（Ｉ）で表されるボロン酸化合物が挙げられる。
ボロン酸化合物としては、以下に例示する化合物も好ましい。
【００７６】
【化９】
2019235355.tif 000011
【００７７】
オニウム塩としては、式（３１）で表される化合物が好ましい。
【００７８】
式（３１）
【００７９】
【化１０】
2019235355.tif 000012
【００８０】
式（３１）中、環Ａは、含窒素複素環からなる第４級アンモニウムイオンを表す。Ｘは、アニオンを表す。Ｌ１は、２価の連結基を表す。Ｌ２は、単結合、又は、２価の連結基を表す。Ｙ１は、５又は６員環を部分構造として有する２価の連結基を表す。Ｚは、２〜２０のアルキレン基を部分構造として有する２価の連結基を表す。Ｐ１及びＰ２は、それぞれ独立に、重合性エチレン性不飽和結合を有する一価の置換基を表す。
オニウム塩の具体例としては、特開２０１２−２０８３９７号公報の段落００５２〜００５８号公報に記載のオニウム塩、特開２００８−０２６７３０号公報の段落００２４〜００５５に記載のオニウム塩、及び、特開２００２−０３７７７７号公報に記載のオニウム塩が挙げられる。
【００８１】
組成物中の垂直配向剤の含有量は、液晶性化合物全質量に対して、０．１〜４００質量％が好ましく、０．５〜３５０質量％がより好ましい。
垂直配向剤は、単独で用いてもよいし、２種以上を組み合わせて用いてもよい。垂直配向剤が２種以上を用いられる場合、それらの合計量が上記範囲であることが好ましい。
【００８２】
組成物は、レベリング剤を含むことが好ましい。組成物がレベリング剤を含むと、異方性光吸収層の表面にかかる乾燥風による面状の荒れを抑制し、二色性物質がより均一に配向する。
レベリング剤は特に制限されず、フッ素原子を含むレベリング剤（フッ素系レベリング剤）、又は、ケイ素原子を含むレベリング剤（ケイ素系レベリング剤）が好ましく、フッ素系レベリング剤がより好ましい。
【００８３】
フッ素系レベリング剤としては、脂肪酸の一部がフルオロアルキル基で置換された多価カルボン酸の脂肪酸エステル類、及び、フルオロ置換基を有するポリアクリレート類が挙げられる。特に、二色性物質及び液晶性化合物として棒状化合物を用いる場合、二色性物質及び液晶性化合物の垂直配向を促進する点から、式（４０）で表される化合物由来の繰り返し単位を含むレベリング剤が好ましい。
【００８４】
式（４０）
【００８５】
【化１１】
2019235355.tif 000013
【００８６】
Ｒ０は、水素原子、ハロゲン原子、又は、メチル基を表す。
Ｌは、２価の連結基を表す。Ｌとしては、炭素数２〜１６のアルキレン基が好ましく、上記アルキレン基において隣接しない任意の−ＣＨ２−は、−Ｏ−、−ＣＯＯ−、−ＣＯ−、又は、−ＣＯＮＨ−に置換されていてもよい。
ｎは、１〜１８の整数を表す。
【００８７】
式（４０）で表される化合物由来の繰り返し単位を有するレベリング剤は、さらに他の繰り返し単位を含んでいてもよい。
他の繰り返し単位としては、式（４１）で表される化合物由来の繰り返し単位が挙げられる。
【００８８】
式（４１）
【００８９】
【化１２】
2019235355.tif 000014
【００９０】
Ｒ１１は、水素原子、ハロゲン原子、又は、メチル基を表す。
Ｘは、酸素原子、硫黄原子、又は、−Ｎ（Ｒ１３）−を表す。Ｒ１３は、水素原子、又は、炭素数１〜８のアルキル基を表す。
Ｒ１２は、水素原子、置換基を有してもよいアルキル基、又は、置換基を有していてもよい芳香族基を表す。上記アルキル基の炭素数は、１〜２０が好ましい。上記アルキル基は、直鎖状、分岐鎖状、及び、環状のいずれであってもよい。
また、上記アルキル基の有していてもよい置換基としては、ポリ（アルキレンオキシ）基、及び、重合性基が挙げられる。重合性基の定義は、上述した通りである。
【００９１】
レベリング剤が、式（４０）で表される化合物由来の繰り返し単位、及び、式（４１）で表される化合物由来の繰り返し単位を含む場合、式（４０）で表される化合物由来の繰り返し単位の含有量は、レベリング剤が含む全繰り返し単位に対して、１０〜９０モル％が好ましく、１５〜９５モル％がより好ましい。
レベリング剤が、式（４０）で表される化合物由来の繰り返し単位、及び、式（４１）で表される化合物由来の繰り返し単位を含む場合、式（４１）で表される化合物由来の繰り返し単位の含有量は、レベリング剤が含む全繰り返し単位に対して、１０〜９０モル％が好ましく、５〜８５モル％がより好ましい。
【００９２】
また、レベリング剤としては、上述した式（４０）で表される化合物由来の繰り返し単位に代えて、式（４２）で表される化合物由来の繰り返し単位を含むレベリング剤も挙げられる。
【００９３】
式（４２）
【００９４】
【化１３】
2019235355.tif 000015
【００９５】
Ｒ２は、水素原子、ハロゲン原子、又は、メチル基を表す。
Ｌ２は、２価の連結基を表す。
ｎは、１〜１８の整数を表す。
【００９６】
レベリング剤の具体例としては、特開２００４−３３１８１２号公報の段落００４６〜００５２に例示される化合物、及び、特開２００８−２５７２０５号公報の段落００３８〜００５２に記載の化合物が挙げられる。
【００９７】
組成物中のレベリング剤の含有量は、液晶性化合物全質量に対して、１０〜８０質量％が好ましく、２０〜６０質量％がより好ましい。
レベリング剤は、単独で用いてもよいし、２種以上を組み合わせて用いてもよい。レベリング剤が２種以上を用いられる場合、それらの合計量が上記範囲であることが好ましい。
【００９８】
組成物は、重合開始剤を含んでいてもよい。
重合開始剤の種類は特に制限されず、光重合開始剤、及び、熱重合開始剤が挙げられ、光重合開始剤が好ましい。なお、重合開始剤は、ラジカル重合開始剤、及び、カチオン重合開始剤のいずれであってもよい。
重合開始剤としては、異方性光吸収層の耐久性がより優れる点で、オキシムエステル化合物、及び、アシルホスフィン化合物からなる群から選択される少なくとも１種以上であることが好ましい。
組成物が重合開始剤を含む場合、重合開始剤の含有量は、組成物中の上記二色性物質と上記液晶性化合物との合計１００質量部に対し、０．０１〜３０質量部が好ましく、０．１〜１５質量部がより好ましい。
重合開始剤は、単独で用いてもよいし、２種以上を組み合わせて用いてもよい。重合開始剤が２種以上を用いられる場合、それらの合計量が上記範囲であることが好ましい。
【００９９】
組成物は、作業性の点から、溶媒を含むことが好ましい。
溶媒としては、例えば、ケトン類、エーテル類、脂肪族炭化水素類（例えば、ヘキサン）、脂環式炭化水素類、芳香族炭化水素類、ハロゲン化炭素類、エステル類、アルコール類、セロソルブ類、セロソルブアセテート類、スルホキシド類、アミド類、及び、ヘテロ環化合物の有機溶媒、並びに、水が挙げられる。
組成物が溶媒を含む場合、溶媒の含有量は、液晶性組成物の全質量に対して、８０〜９９質量％が好ましく、８３〜９７質量％がより好ましい。
溶媒は、単独で用いてもよいし、２種以上を組み合わせて用いてもよい。溶媒が２種以上を用いられる場合、それらの合計量が上記範囲であることが好ましい。
【０１００】
上述した組成物を用いた異方性光吸収層の形成方法は特に制限されず、所定の基材上に上記組成物を塗布して塗膜を形成する工程（以下、「塗膜形成工程」ともいう。）と、塗膜に含まれる液晶性成分を配向させる工程（以下、「配向工程」ともいう。）と、塗膜に硬化処理を施す工程（以下、「硬化工程」ともいう。）をこの順に含む方法が挙げられる。
なお、液晶性成分とは、上述した液晶性化合物だけでなく、上述した二色性物質が液晶性を有している場合は、液晶性を有する二色性物質も含む成分である。
以下、上記各工程について詳述する。
【０１０１】
塗膜形成工程は、所定の基材上に組成物を塗布して塗膜を形成する工程である。
基材の種類は特に制限されず、透明支持体、及び、透明支持体上に配置された配向膜を有する積層体が挙げられる。
透明支持体を形成する材料としては、例えば、ポリカーボネート系ポリマー；ポリエチレンテレフタレート（ＰＥＴ）、及び、ポリエチレンナフタレート等のポリエステル系ポリマー；ポリメチルメタクリレート等のアクリル系ポリマー；ポリスチレン、及び、アクリロニトリル−スチレン共重合体（ＡＳ樹脂）等のスチレン系ポリマー；ポリエチレン、ポリプロピレン、及び、エチレン−プロピレン共重合体等のポリオレフィン系ポリマー；塩化ビニル系ポリマー；ナイロン、及び、芳香族ポリアミド等のアミド系ポリマー；イミド系ポリマー；スルホン系ポリマー；ポリエーテルスルホン系ポリマー；ポリエーテルエーテルケトン系ポリマー；ポリフェニレンスルフィド系ポリマー；塩化ビニリデン系ポリマー；ビニルアルコール系ポリマー；ビニルブチラール系ポリマー；アリレート系ポリマー；ポリオキシメチレン系ポリマー；エポキシ系ポリマー；等が挙げられる。
また、透明支持体を形成する材料としては、熱可塑性ノルボルネン系樹脂も好ましい。熱可塑性ノルボルネン系樹脂としては、日本ゼオン（株）製のゼオネックス及びゼオノア、並びに、ＪＳＲ（株）製のアートンが挙げられる。
また、透明支持体を形成する材料としては、トリアセチルセルロース（ＴＡＣ）に代表される、セルロース系ポリマーも好ましい。
透明支持体の厚みは特に制限されず、１００μｍ以下が好ましく、８０μｍ以下がより好ましく、１０〜８０μｍがさらに好ましい。
なお、本明細書において、「透明」とは、可視光の透過率が６０％以上であることを示し、８０％以上が好ましく、９０％以上がより好ましい。
【０１０２】
配向膜は、一般的には、ポリマーを主成分とする。配向膜用ポリマーとしては、多数の文献に記載があり、多数の市販品を入手することができる。利用されるポリマーは、ポリビニルアルコール（ＰＶＡ）、ポリイミド、又は、その誘導体が好ましい。
なお、配向膜としては、公知のラビング処理が施された膜が好ましい。
また、配向膜としては、光配向膜を用いてもよい。光配向膜は、光配向化合物に対して直線偏光又は非偏光照射を施すことにより製造できる。光配向化合物としては、光の作用により二量化及び異性化の少なくとも一方が生じる光反応性基を有する感光性化合物が好ましい。また、光反応性基が、桂皮酸誘導体、クマリン誘導体、カルコン誘導体、マレイミド誘導体、アゾベンゼン化合物、ポリイミド化合物、スチルベン化合物、及び、スピロピラン化合物からなる群から選択される少なくとも１種の誘導体、又は、化合物の骨格を有することが好ましい。
配向膜の厚みは、０．０１〜１０μｍが好ましい。
【０１０３】
なお、上記では、基材として、透明支持体及び配向膜を含む積層体について述べたが、特にこの形態に制限されず、例えば、表面にラビング処理が施された透明支持体を用いてもよい。
【０１０４】
組成物の塗布方法としては、ロールコーティング法、グラビア印刷法、スピンコート法、ワイヤーバーコーティング法、押し出しコーティング法、ダイレクトグラビアコーティング法、リバースグラビアコーティング法、ダイコーティング法、スプレー法、及び、インクジェット法が挙げられる。
【０１０５】
配向工程は、塗膜に含まれる液晶性成分を配向させる工程である。
配向工程は、乾燥処理を有していてもよい。乾燥処理によって、溶媒等の成分を塗膜から除去できる。乾燥処理は、塗膜を室温下において所定時間放置する方法（例えば、自然乾燥）によって行われてもよいし、加熱及び／又は送風する方法によって行われてもよい。
ここで、液晶性組成物に含まれる液晶性成分は、上述した塗膜形成工程又は乾燥処理によって、配向する場合がある。
乾燥処理が塗膜に含まれる液晶性成分の液晶相への転移温度以上の温度により行われる場合には、後述する加熱処理は実施しなくてもよい。
塗膜に含まれる液晶性成分の液晶相への転移温度は、製造適性等の点から、１０〜２５０℃が好ましく、２５〜１９０℃がより好ましい。
【０１０６】
配向工程は、加熱処理を有することが好ましい。これにより、塗膜に含まれる液晶性成分を配向させることができる。
加熱処理の際の加熱温度は、製造適性等の点から、１０〜２５０℃が好ましく、２５〜１９０℃がより好ましい。また、加熱時間は、１〜３００秒間が好ましく、１〜９０秒間がより好ましい。
【０１０７】
配向工程は、加熱処理後に実施される冷却処理を有していてもよい。冷却処理は、加熱後の塗膜を室温（２０〜２５℃）程度まで冷却する処理である。これにより、塗膜に含まれる液晶性成分の配向を固定できる。冷却手段としては、特に制限されず、公知の方法により実施できる。
【０１０８】
硬化工程は、例えば、加熱及び／又は光照射（露光）によって実施される。このなかでも、硬化工程は光照射によって実施されることが好ましい。
硬化に用いる光は、赤外線、可視光、及び、紫外線が挙げられ、紫外線が好ましい。なお、硬化時に加熱しながら紫外線を照射してもよいし、特定の波長のみを透過するフィルターを介して紫外線を照射してもよい。
光照射を行う際の露光量は特に制限されないが、１０〜２０００ｍＪ／ｃｍ２が好ましく、異方性光吸収層の耐久性がより優れる点で、２００〜１０００ｍＪ／ｃｍ２がより好ましい。
露光が加熱しながら行われる場合、露光時の加熱温度は、２５〜１４０℃が好ましい。
また、露光は、窒素雰囲気下で行われてもよい。
【０１０９】
本発明の表示装置の第１実施形態の製造方法は特に制限されず、上述した自発光型表示素子と異方性光吸収層とを積層する方法が挙げられる。
両者を積層する際には、自発光型表示素子と異方性光吸収層との間に貼合層を配置して、両者を貼り合わせてもよい。
貼合層は、自発光型表示素子と異方性光吸収層と貼り合わせられる物であれば、公知の各種の材料からなるものが利用可能である。例えば、貼り合わせる際には流動性を有し、その後、固体になる、接着剤からなる層（接着剤層）でも、貼り合わせる際にゲル状（ゴム状）の柔らかい固体で、その後もゲル状の状態が変化しない、粘着剤からなる層（粘着剤層）でも、接着剤と粘着剤との両方の特徴を持った材料からなる層でもよい。貼合層の具体例としては、光学透明接着剤、光学透明両面テープ、及び、紫外線硬化型樹脂が挙げられる。
なお、貼合層で貼り合わせるのではなく、自発光型表示素子と異方性光吸収層とを積層して、枠体又は治具等で保持して、本発明の表示装置を構成してもよい。
【０１１０】
本発明の表示装置の第２実施形態は、表示素子、及び、異方性光吸収層以外の部材を含んでいてもよい。例えば、上述した、貼合層、及び、基材等が挙げられる。
【０１１１】
＜＜第２実施形態＞＞
図３に、本発明の表示装置の第２実施形態の模式的な断面図を示す。
図３に示すように、表示装置１０Ｂは、自発光型表示素子１２と、異方性光吸収層１４、λ／４板１６と、偏光子１８とを含む。なお、図３において、観察者は偏光子１８側から観察する。従って、表示装置１０Ｂは、視認側から、偏光子１８と、λ／４板１６と、異方性光吸収層１４と、自発光型表示素子１２とをこの順で含む。
表示装置１０Ｂは、λ／４板１６及び偏光子１８をさらに含む点以外は、上述した表示装置１０Ａと同様の構成を有する。
以下では、主に、λ／４板１６及び偏光子１８について詳述する。
【０１１２】
＜λ／４板＞
λ／４板とは、λ／４機能を有する板であり、具体的には、ある特定の波長の直線偏光を円偏光に（又は円偏光を直線偏光に）変換する機能を有する板である。
λ／４板の具体例としては、例えば、米国特許出願公開２０１５／０２７７００６号等に記載のλ／４板が挙げられる。
なお、λ／４板が単層構造である態様としては、具体的には、延伸ポリマーフィルム、及び、液晶性化合物を用いて形成された光学異方性層が挙げられる。
また、λ／４板が複層構造である態様としては、具体的には、λ／４板とλ／２板とを積層してなる広帯域λ／４板が挙げられる。
【０１１３】
λ／４板のＲｅ（５５０）は特に制限されないが、λ／４板として有用である点で、１１０〜１６０ｎｍが好ましく、１２０〜１５０ｎｍがより好ましい。
【０１１４】
λ／４板は、逆波長分散性を示すのが好ましい。λ／４板が逆波長分散性を示すとは、特定波長（可視光範囲）における面内のレタデーション（Ｒｅ）値を測定した際に、測定波長が大きくなるにつれてＲｅ値が同等又は高くなるものをいう。
【０１１５】
＜偏光子＞
偏光子は、光を特定の直線偏光に変換する機能を有する部材（直線偏光子）であればよく、主に、吸収型偏光子を利用できる。
吸収型偏光子としては、ヨウ素系偏光子、二色性物質を利用したニ色性物質系偏光子、及び、ポリエン系偏光子が挙げられる。ヨウ素系偏光子及びニ色性物質系偏光子には、塗布型偏光子と延伸型偏光子とがあり、いずれも適用できるが、ポリビニルアルコールにヨウ素又は二色性物質を吸着させ、延伸して作製される偏光子が好ましい。
偏光子の吸収軸とλ／４板の遅相軸との関係は特に制限されないが、偏光子とλ／４板との積層物が円偏光板として好適に作用する点から、偏光子の吸収軸とλ／４板の遅相軸とのなす角は、４５°±１０°が好ましい。
【０１１６】
本発明の表示装置の第２実施形態においては、λ／４板及び偏光子をさらに含む。この２つの部材は、いわゆる円偏光板として機能できる。つまり、λ／４板及び偏光子を含む円偏光板を表示素子上に配置することにより、表示装置に反射防止機能を付与できる。
【０１１７】
本発明の表示装置の第２実施形態の製造方法は、上述した第１実施形態で説明した方法が挙げられる。
また、本発明の表示装置の第２実施形態は、自発光型表示素子、異方性光吸収層、λ／４板、及び、偏光子以外の部材を含んでいてもよい。例えば、上述した、貼合層、及び、基材等が挙げられる。
【０１１８】
＜＜第３実施形態＞＞
図４に、本発明の表示装置の第３実施形態の模式的な断面図を示す。
図４に示すように、表示装置１０Ｃは、自発光型表示素子１２と、λ／４板１６と、異方性光吸収層１４、偏光子１８とを含む。なお、図４において、観察者は偏光子１８側から観察する。従って、表示装置１０Ｂは、視認側から、偏光子１８と、異方性光吸収層１４と、λ／４板１６と、自発光型表示素子１２とをこの順で含む。
表示装置１０Ｃは、異方性光吸収層１４及びλ／４板１６の積層順以外は、表示装置１０Ｂと同じ構成を有する。
表示装置１０Ｃにおいては、異方性光吸収層１４が、偏光子１８とλ／４板１６との間に配置されるが、偏光子１８とλ／４板１６とで達成される円偏光板の機能は表示装置１０Ｃに付与される。
【０１１９】
本発明の表示装置の第３実施形態の製造方法は、上述した第１実施形態で説明した方法が挙げられる。
また、本発明の表示装置の第３実施形態は、自発光型表示素子、異方性光吸収層、λ／４板、及び、偏光子以外の部材を含んでいてもよい。例えば、上述した、貼合層、及び、基材等が挙げられる。
【実施例】
【０１２０】
以下に、実施例を挙げて本発明をさらに具体的に説明する。以下の実施例に示す材料、試薬、物質量及びその割合、並びに、操作等は本発明の趣旨から逸脱しない限り適宜変更できる。従って、本発明の範囲は以下の具体例に制限されない。【０１２１】
＜実施例１＞
（配向膜の形成）
セルロースアセテートフィルム（富士フイルム製、フジタックＴＧ４０）を温度６０℃の誘電式加熱ロールを通過させ、フィルム表面温度を４０℃に昇温した。その後、フィルムの片面に下記に示す組成のアルカリ溶液を、バーコーターを用いて塗布量１４ｍｌ／ｍ２で塗布し、１１０℃に加熱し、（株）ノリタケカンパニーリミテド製のスチーム式遠赤外ヒーターの下に、得られたフィルムを１０秒間搬送した。次に、得られたフィルムに対して、バーコーターを用いて純水を３ｍｌ／ｍ２塗布した。次に、得られたフィルムに対して、ファウンテンコーターによる水洗とエアナイフによる水切りとを３回繰り返した後に、フィルムを７０℃の乾燥ゾーンに１０秒間搬送して乾燥し、アルカリ鹸化処理したセルロースアセテートフィルムを作製した。
─────────────────────────────────
アルカリ溶液
─────────────────────────────────
水酸化カリウム                                        ４．７質量部
水                                                  １５．８質量部
イソプロパノール                                    ６３．７質量部
界面活性剤（Ｃ１４Ｈ２９Ｏ（ＣＨ２ＣＨ２Ｏ）２０Ｈ）      １．０質量部
プロピレングリコール                                １４．８質量部
─────────────────────────────────【０１２２】
アルカリ鹸化処理したセルロースアセテートフィルム上に、下記の配向膜形成用組成物１を＃１２のバーを用いて塗布し、得られたフィルムを１１０℃にて２分間乾燥し、配向膜１を形成した。
─────────────────────────────────
配向膜形成用組成物１
─────────────────────────────────
下記変性ポリビニルアルコール                        ２．００質量部
水                                                ７４．０８質量部
メタノール                                        ２３．７６質量部
光重合開始剤（イルガキュア２９５９、ＢＡＳＦ社製）  ０．０６質量部
─────────────────────────────────【０１２３】
変性ポリビニルアルコール（下記式で表される化合物。式中、繰り返し単位に付された数値は、全繰り返し単位に対する、各繰り返し単位のモル比率を表す。）【０１２４】
【化１４】
2019235355.tif 000016
【０１２５】
（異方性光吸収層の形成）
得られた配向膜１上に、バーコーターを用いて異方性光吸収層形成用組成物Ａ１を塗布し、塗膜を形成した。塗膜を室温にて３０秒間乾燥させた後、１４５℃まで加熱して２０秒間保持し、塗膜を室温になるまで冷却した。次に、室温まで冷却した塗膜を紫外線照射（露光量：５００ｍＪ／ｃｍ２、超高圧水銀ランプ使用）によって配向を固定化し、異方性光吸収層を有するフィルム１を製造した。異方性光吸収層の膜厚は、１．５μｍであった。【０１２６】
――――――――――――――――――――――――――――――
異方性光吸収層形成用組成物Ａ１
――――――――――――――――――――――――――――――
液晶性化合物Ｐ−１                            １６．７質量部
化合物Ｂ１                                    １６．７質量部
化合物Ｅ１                                    ２８．５質量部
化合物Ｅ２                                    ２８．５質量部
重合開始剤（ＢＡＳＦ製、イルガキュア８１９）  ０．１５質量部
レベリング剤Ｌ１                              ６．９５質量部
レベリング剤Ｌ２                              ２．４９質量部
テトラヒドロフラン                          １１０１２質量部
シクロペンタノン                              １９４３質量部
――――――――――――――――――――――――――――――【０１２７】
液晶性化合物Ｐ−１（下記式で表される化合物。式中、繰り返し単位に付された数値は、全繰り返し単位に対する、各繰り返し単位のモル比率を表す。）【０１２８】
【化１５】
2019235355.tif 000017
【０１２９】
化合物Ｂ１（下記式で表される化合物）【０１３０】
【化１６】
2019235355.tif 000018
【０１３１】
化合物Ｅ１（下記式で表される化合物）【０１３２】
【化１７】
2019235355.tif 000019
【０１３３】
化合物Ｅ２（下記式で表される化合物）【０１３４】
【化１８】
2019235355.tif 000020
【０１３５】
レベリング剤Ｌ１（下記式で表される化合物。式中、繰り返し単位に付された数値は、全繰り返し単位に対する、各繰り返し単位のモル比率を表す。）【０１３６】
【化１９】
2019235355.tif 000021
【０１３７】
レベリング剤Ｌ２（下記式で表される化合物。式中、繰り返し単位に付された数値は、全繰り返し単位に対する、各繰り返し単位のモル比率を表す。）【０１３８】
【化２０】
2019235355.tif 000022
【０１３９】
（垂直配向性評価）
得られた異方性光吸収層の膜厚方向をｚ軸としたときに、偏光顕微鏡のポラライザの振動方向とアナライザの振動方向とが直交したクロスニコル（直交ニコル）の状態において、異方性光吸収層をクロスニコルの間に設置してｚ軸方向から観察した際の透過光強度を官能評価した。
透過光強度は、ｚ軸を回転軸として異方性光吸収層の方位角を３６０°回転させて評価した。光漏れがある場合、その方位軸に屈折率異方性があることを表し、光漏れがなければ、異方性光吸収層を構成している液晶性部位の配向が均一に垂直配向していることを表している。結果を表１に示す。
Ａ：  全方位において透過光が全く観察できない（良好な垂直配向）
Ｂ：  わずかに透過光が観察される方位がある（わずかに傾いた垂直配向）
Ｃ：  全方位でわずかに透過光が観察される（配向のわずかな乱れ）
Ｄ：  全方位で明らかな透過光が観察される。（配向の大きな乱れ）【０１４０】
＜実施例２＞
異方性光吸収層形成用組成物Ａ１において、化合物Ｂ１を下記化合物Ｂ２に代えた以外は、実施例１と同様の手順に従って、異方性光吸収層を有するフィルム２を作製した。垂直配向性評価の結果を表１に示す。【０１４１】
化合物Ｂ２（下記式で表される化合物）【０１４２】
【化２１】
2019235355.tif 000023
【０１４３】
＜実施例３＞
異方性光吸収層を有するフィルムの形成に際し、露光量を５００ｍＪ／ｃｍ２から１００ｍＪ／ｃｍ２とした以外は、実施例１と同様の手順に従って、異方性光吸収層を有するフィルム３を作製した。垂直配向性評価の結果を表１に示す。【０１４４】
＜実施例４＞
異方性光吸収層形成用組成物Ａ１において、光重合開始剤としてイルガキュア８１９の代わりにイルガキュア９０７（ＢＡＳＦ製）を用いた以外は、実施例１と同様の手順に従って、異方性光吸収層を有するフィルム４を作製した。垂直配向性評価の結果を表１に示す。【０１４５】
＜実施例５＞
異方性光吸収層形成用組成物Ａ１において、化合物Ｂ１を下記化合物Ｂ４に代えた以外は、実施例１と同様の手順に従って、異方性光吸収層を有するフィルム５を作製した。垂直配向性評価の結果を表１に示す。【０１４６】
化合物Ｂ４（下記式で表される化合物）
【化２２】
2019235355.tif 000024
【０１４７】
＜実施例６＞
異方性光吸収層形成用組成物Ａ１において、液晶性化合物Ｐ−１を液晶性化合物Ｐ−２に代えた以外は、実施例１と同様の手順に従って、異方性光吸収層を有するフィルム６を作製した。垂直配向性評価の結果を表１に示す。【０１４８】
液晶性化合物Ｐ−２（下記式で表される化合物。式中、繰り返し単位に付された数値は、全繰り返し単位に対する、各繰り返し単位のモル比率を表す。）【０１４９】
【化２３】
2019235355.tif 000025
【０１５０】
＜比較例１＞
異方性光吸収層形成用組成物Ａ１において、化合物Ｂ１を下記化合物Ｂ３に代えた以外は、実施例１と同様の手順に従って、異方性光吸収層を有するフィルム７を作製した。垂直配向性評価の結果を表１に示す。【０１５１】
化合物Ｂ３（下記式で表される化合物）
【化２４】
2019235355.tif 000026
【０１５２】
＜比較例２＞
異方性光吸収層形成用組成物Ａ１に代えて異方性光吸収層形成用組成物Ａ２を用いた以外は、実施例１と同様の手順に従って、異方性光吸収層を有するフィルム８を作製した。垂直配向性評価の結果を表１に示す。【０１５３】
――――――――――――――――――――――――――――――
異方性光吸収層形成用組成物Ａ２
――――――――――――――――――――――――――――――
液晶性化合物Ｐ−１                            ２２．３質量部
化合物Ｂ１                                    １１．１質量部
化合物Ｅ１                                    ２８．５質量部
化合物Ｅ２                                    ２８．５質量部
重合開始剤（ＢＡＳＦ製、イルガキュア８１９）  ０．１５質量部
レベリング剤Ｌ１                                ７．０質量部
レベリング剤Ｌ２                                ２．５質量部
テトラヒドロフラン                          １１０１２質量部
シクロペンタノン                              １９４３質量部
――――――――――――――――――――――――――――――【０１５４】
＜比較例３＞
異方性光吸収層形成用組成物Ａ１に代えて異方性光吸収層形成用組成物Ａ３を用いた以外は、実施例１と同様の手順に従って、異方性光吸収層を有するフィルム９を作製した。垂直配向性評価の結果を表１に示す。【０１５５】
――――――――――――――――――――――――――――――
異方性光吸収層形成用組成物Ａ３
――――――――――――――――――――――――――――――
液晶性化合物Ｐ−１                            ３８．８質量部
化合物Ｂ１                                    ３８．８質量部
重合開始剤（ＢＡＳＦ製、イルガキュア８１９）  ０．３６質量部
レベリング剤Ｌ１                              １６．２質量部
レベリング剤Ｌ２                                ５．８質量部
テトラヒドロフラン                          １１０１２質量部
シクロペンタノン                              １９４３質量部
――――――――――――――――――――――――――――――【０１５６】
＜比較例４＞
異方性光吸収層形成用組成物Ａ１に代えて異方性光吸収層形成用組成物Ａ４を用いた以外は、実施例１と同様の手順に従って、異方性光吸収層を有するフィルム１０を作製した。垂直配向性評価の結果を表１に示す。【０１５７】
――――――――――――――――――――――――――――――
異方性光吸収層形成用組成物Ａ４
――――――――――――――――――――――――――――――
液晶性化合物Ｐ−１                            １８．４質量部
化合物Ｂ１                                    １８．４質量部
化合物Ｅ１                                    ３１．５質量部
化合物Ｅ２                                    ３１．５質量部
重合開始剤（ＢＡＳＦ製、イルガキュア８１９）  ０．１７質量部
テトラヒドロフラン                          １１０１２質量部
シクロペンタノン                              １９４３質量部
――――――――――――――――――――――――――――――【０１５８】
＜評価＞
（吸光度の異方性の測定）
作製した異方性光吸収層を有するフィルム１〜１０について、以下のようにして吸光度の異方性を測定した。
分光光度計（島津製作所株式会社製  ＵＶ−３１５０）を用いて、ダブルビーム法により２ｎｍステップにて３８０〜６８０ｎｍの波長範囲で、極大吸収波長での３次元吸光度を測定した。ここでの３次元吸光度とは、異方性光吸収層の法線方向から極角６０°の全方位角において、極大吸収波長での異方性光吸収層の吸光度を測定した際に、最も吸光度の高い値を示す方位角をｘ軸、異方性光吸収層の法線方向から極角６０°の全方位角において、極大吸収波長での異方性光吸収層の吸光度を測定した際に、最も吸光度の低い値を示す方位角をｙ軸、異方性光吸収層の法線方向をｚ軸としたとき、入射する平行光に対する各々の方向の吸光度（Ａｘ、Ａｙ、Ａｚ）である。具体的には、測定光である直線偏光に対して、サンプルを回転させることで測定を行った。ここでＡｍａｘ（６０）＝Ａｘ（６０）であり、Ａｍｉｎ（６０）＝Ａｙ（６０）であり、Ａ（０）＝Ａｚである。Ａｍａｘ（６０）、Ａｍｉｎ（６０）、Ａ（０）、Ａｍａｘ（６０）／Ａｍａｘ（０）、および、Ａｍａｘ（６０）／Ａｍｉｎ（６０）の値を表１に示す。【０１５９】
（重合性エチレン性不飽和結合量の定量）
異方性光吸収層を有するフィルム１〜１０における厚さ方向に対して垂直な２つの表面のうち、異方性光吸収層の配向膜側とは反対側の表面に粘接着剤層を貼合した後、粘接着剤層を介して異方性光吸収層を仮支持体フィルムに貼り合せて、セルロースアセテートフィルムを剥離して、積層体サンプルＲ１〜１０を作製した。
得られた積層体サンプルＲ１〜１０、及び、転写前の異方性光吸収層１〜１０に対して、Ｎｉｃｏｌｅｔ６７００（サーモフィッシャーサイエンティフィック社製）にて赤外全反射吸収スペクトルの測定を行い、得られた測定結果（エチレン性不飽和結合の面内変角振動（１４０８ｃｍ−１）由来のピーク強度Ｉ（１）と、芳香族環の不飽和結合の伸縮振動（１５０４ｃｍ−１）由来のピーク強度Ｉ（２）の値）から、Ｐ１（配向膜とは反対側の表面の値）およびＰ２（配向膜と接していた側の面）を算出し、その比を求めた。結果を表１に示す。【０１６０】
（ＯＬＥＤ（Organic Light Emitting Diode）パネルへの実装）
マイクロキャビティ構造を有するＯＬＥＤ表示素子として、Ｓａｍｓｕｎｇ製Ｇａｌａｘｙ  Ｅｄｇｅ  Ｓ８＋からＯＬＥＤ表示素子を取り出し、その表示面に粘着剤を介して異方性光吸収層を有するフィルム１〜１０をそれぞれ貼合して、異方性光吸収層を有するＯＬＥＤ表示装置を作製した。得られたＯＬＥＤ表示装置を最大輝度白表示とし、正面方向を視認により評価した。結果を表１に示す。
Ａ：  ニュートラルな白である。
Ｂ：  およそニュートラルな白である。
Ｃ：  わずかに色味を帯びている。
Ｄ：  明確に色味を帯びている。
また、得られたＯＬＥＤ表示装置を最大輝度白表示とし、極角６０°での全方位角にて視認した際に、最も評価が悪かった全方位角での評価結果を表１に示す。【０１６１】
（耐久性評価）
６０℃、９０％ＲＨの条件下にて、得られたフィルム１〜１０を５００時間湿熱処理した後、Ａｍａｘ（６０）／Ａ（０）を測定し、湿熱処理前のＡｍａｘ（６０）／Ａ（０）からの変化率｛（｜湿熱処理前のＡｍａｘ（６０）／Ａ（０）−湿熱処理後のＡｍａｘ（６０）／Ａ（０））｜／湿熱処理前のＡｍａｘ（６０）／Ａ（０）×１００｝を求めた。
Ａ：  変化率が２０％未満である。
Ｂ：  変化率が２０％以上４０％未満である。
Ｃ：  変化率が４０％以上である。【０１６２】
表１中、「λｍａｘ（ｎｍ）」欄は、二色性物質の極大吸収波長（ｎｍ）を表す。
「重合性基の有無」欄は、二色性物質及び液晶性化合物の両方が重合性基を有する場合を「Ａ」、液晶性化合物は重合性基を有するが、二色性物質は重合性基を有さない場合を「Ｂ」、液晶性化合物は重合性基を有さないが、二色性物質が重合性基を有する場合を「Ｃ」とする。【０１６３】
【表１】
2019235355.tif 000027
【０１６４】
表１に示すように、本発明の表示装置においては、所定の効果が確認された。
特に、実施例１〜４と５〜６との比較より、二色性物質及び液晶性化合物の両方が重合性基を有する場合、耐久性により優れていた。
また、実施例１と４との比較より、重合開始剤として、オキシムエステル化合物を用いた場合、耐久性により優れていた。
【符号の説明】
【０１６５】
１０Ａ，１０Ｂ，１０Ｃ    表示装置
１２    自発光型表示素子
１４    異方性光吸収層
１６    λ／４板
１８    偏光子
【図１】
2019235355.tif 000028
【図２】
2019235355.tif 000029
【図３】
2019235355.tif 000030
【図４】
2019235355.tif 000031
【国際調査報告】
2019235355.tif 000032
2019235355.tif 000033
2019235355.tif 000034
2019235355.tif 000035